Patent ES-2552785-T3 (ES)
Title: Proceso para la preparación de un copolímero de propileno heterofásico
Inventor: GAHLEITNER MARKUS
IPC: C08L23/14
Filed: 2012-12-18
Granted: 2015-12-02
Abstract: Proceso para la preparación de un copolímero de propileno heterofásico (RAHECO) que comprende un copolímero de propileno aleatorio (R-PP) y un copolímero de propileno elastomérico (E), en donde el proceso es un proceso de polimerización secuencial que comprende las etapas de (a) polimerizar en un primer reactor (R1) propileno y etileno y/o una α-olefina C4 a C12 obteniendo una primera fracción de copolímero de propileno aleatorio (R-PP1), (b) transferir la primera fracción de copolímero de propileno aleatorio (R-PP1) a un segundo reactor (R2), (c) polimerizar en dicho segundo reactor (R2), en presencia de la primera fracción de copolímero de propileno aleatorio (R-PP1), propileno y etileno y/o una α-olefina C4 a C12, obteniendo una segunda fracción de copolímero de propileno aleatorio (R-PP2), de manera que la primera fracción de copolímero de propileno aleatorio (R-PP1) y la segunda fracción de copolímero de propileno aleatorio (R-PP2) forman la matriz (M) del copolímero de propileno heterofásico (RAHECO), es decir, forman el copolímero de propileno aleatorio (R-PP), en donde dicha matriz (M), es decir, el copolímero de propileno aleatorio (R-PP), tiene un contenido de comonómeros en el intervalo de entre el 1,0 y el 9,0% en peso, (d) transferir dicha matriz (M), es decir, dicho copolímero de propileno aleatorio (R-PP) a un tercer reactor (R3), (e) polimerizar en dicho tercer reactor (R3), en presencia de dicha matriz (M), es decir, de dicho copolímero de propileno aleatorio (R-PP), propileno y etileno y/o una α-olefina C4 a C12, obteniendo una primera fracción (E-1) del copolímero de propileno elastomérico (E) del copolímero de propileno heterofásico (RAHECO), formando dicha primera fracción (E-1) y la matriz (M), es decir dicho copolímero de propileno aleatorio (R-PP), una primera mezcla íntima (IM), (f) transferir dicha primera mezcla íntima (IM) a un cuarto reactor (R4), (g) polimerizar en dicho cuarto reactor (R4), en presencia de la primera mezcla íntima (IM) propileno y etileno y/o una α-olefina C4 a C12, obteniendo una segunda fracción (E-2) del copolímero de propileno elastomérico (E) del copolímero de propileno heterofásico (RAHECO), formando la segunda fracción (E-2) y la primera mezcla íntima (IM) el copolímero de propileno heterofásico (RAHECO), (h) extraer el copolímero de propileno heterofásico (RAHECO) del cuarto reactor (R4), (i) opcionalmente someter a viscorreducción dicho copolímero de propileno heterofásico (RAHECO), en donde el copolímero de propileno heterofásico (RAHECO) después de la etapa (g) y/o (i) tiene (i) un contenido de solubles en xileno en frío (XCS), determinado de acuerdo con la ISO 16152 (25 ºC), en el intervalo de entre el 20 y el 45% en peso, y (ii) un contenido de comonómeros en el intervalo de entre el 7,5 y el 12,0% en peso, y en donde además (iii) la fracción de solubles en xileno en frío (XCS) del copolímero de propileno heterofásico (RAHECO) después de la etapa (g) y/o (i) tiene un contenido de comonómeros en el intervalo de entre el 16,0 y el 28,0% en peso.